(57)【特許請求の範囲】
【請求項１】
米坪が３５〜７０ｇ／ｍ2の範囲にあり、紙厚が３００〜１，０００μｍの範囲にあり、レーヨン繊維を含まず、
針葉樹晒クラフトパルプを５０〜１００％含むパルプ繊維と、融着温度が１００〜１６０℃のＰＥＴ／ＰＥ芯鞘構造の熱融着バインダー繊維とで構成され、前記パルプ繊維と前記熱融着バインダー繊維の重量比が、７．５：２．５〜６．０：４．０であり、前記パルプ繊維と熱融着バインダー繊維が融着されている化繊混抄紙層を表裏面層とされ、
その表裏面層の間の中間層をパルプのみからなる紙層とされ、
かつ、前記熱融着バインダー繊維によって前記表裏面層と紙層とが融着されている、
ことを特徴とするウェットワイパー用基材シート。
【請求項２】
天部面積が０．１〜４０ｍｍ2、深さ０．１ｍｍ以上のヒートスチールマッチエンボス加工された請求項１記載のウェットワイパー用基材シート。
【請求項３】
水を自重の２５０重量％含浸させた状態で測定した、ＪＩＳ  Ｌ  １０９６Ｅのハンドルオメーター法によるソフトネスが６０ｇ以下である請求項２記載のウェットワイパー用基材シート。
【請求項４】
水を自重の２５０重量％含んだ状態での学振型摩擦試験機を用いた表面摩耗試験の結果が７回以上である請求項２又は３記載のウェットワイパー用基材シート。
【請求項５】
請求項１〜４の何れか１項に記載のウェットワイパー用基材シートに薬液が含浸されていることを特徴とするウェットワイパー。
【発明の詳細な説明】
【技術分野】
【０００１】
本発明は、ウェットワイパー用基材シート及びウェットワイパーに関する。特に、レーヨン繊維を含まないウェットワイパー用基材シート及びこれを用いたウェットワイパーに関する。
【背景技術】
【０００２】
水やアルコールなどの薬液を浸漬した拭取り用のウェットワイパーはよく知られる。このウェットワイパーの中でも、お手ふき、お尻拭きなど人体の清拭に使用されるものに関しては、特に柔らかさが重要視される。
このため、対人用途のウェットワイパーは、基材として柔らかさと親水性に優れるレーヨン繊維を含むスパンレース不織布が主に利用されてきた。
また、お手ふき用途に特化したものとして、セルロース繊維からなる層とセルロール繊維及び合成繊維からなる層を多層抄き合わせた後にクレープ加工した基材シートも知られる。
【特許文献１】特開２００４−１９０１６３
【特許文献２】特開平１０−３３１０９８
【発明の開示】
【発明が解決しようとする課題】
【０００３】
しかし、レーヨン繊維を含むスパンレース不織布は、表面強度が弱く、拭取り作業時に毛羽立ち、毛玉が発生しやすい。
また、拭き取った汚れが反対面に抜ける所謂裏抜けも生じやすい。
さらに、使い捨て物品であるウェットワイパーはコストが重視されるもののレーヨン繊維は高価なため、そのコストダウンの妨げとなっている。
他方、セルロース繊維からなる層とセルロール繊維及び合成繊維からなる層を多層抄き合わせたものは、セルロース繊維のみからなる層の表面強度が弱く、また、拭き取った汚れが反対面に抜ける所謂裏抜けが生じやすい。
そこで、本発明の課題は、レーヨン繊維を使用せずに、十分な親水性及び柔らかさを確保し、さらに拭取り操作にともなう表面の毛羽立ち、毛玉の発生がないウェットワイパー用基材シート及びそのウェットワイパー用の基材シートを用いたウェットワイパーを提供することにある。
【課題を解決するための手段】
【０００４】
上記課題を解決した本発明は、米坪が３５〜７０ｇ／ｍ2の範囲にあり、紙厚が３００〜１，０００μｍの範囲にあり、レーヨン繊維を含まず、
針葉樹晒クラフトパルプを５０〜１００％含むパルプ繊維と、融着温度が１００〜１６０℃のＰＥＴ／ＰＥ芯鞘構造の熱融着バインダー繊維とで構成され、前記パルプ繊維と前記熱融着バインダー繊維の重量比が、７．５：２．５〜６．０：４．０であり、前記パルプ繊維と熱融着バインダー繊維が融着されている化繊混抄紙層を表裏面層とされ、
その表裏面層の間の中間層をパルプのみからなる紙層とされ、
かつ、前記熱融着バインダー繊維によって前記表裏面層と紙層とが融着されている、
ことを特徴とするウェットワイパー用基材シートである。
前記ウェットワイパー用基材は、水を自重の２５０重量％含浸させた状態で測定した、ＪＩＳ  Ｌ  １０９６Ｅのハンドルオメーター法によるソフトネスが６０ｇ以下であるのが望ましい。
また、水を自重の２５０重量％含んだ状態での学振型摩擦試験機を用いた表面摩耗試験の結果が７回以上であるのが望ましい。
また、前記ウェットワイパー用基材シートは、さらに天部面積が０．１〜４０ｍｍ2、深さ０．１ｍｍ以上のヒートスチールエンボス加工されたものであるのがよい。
前記ウェットワイパー用基材シートは、薬液を含浸させてウェットワイパーとするのが望ましい。
【発明の効果】
【０００５】
以上の本発明によれば、レーヨン繊維を使用せずに、十分な親水性及び柔らかさを確保し、そのうえ拭取り操作にともなう表面の毛羽立ち、毛玉の発生がないウェットワイパー用基材シート及びウェットワイパーが提供される。
【発明を実施するための最良の形態】
【０００６】
次いで、本発明を実施するための最良の形態を以下に詳述する。
本発明のウェットワイパー用基材シート（以下、単に基材シートともいう）は、米坪が３５〜８０ｇ／ｍ2、好適には４０〜７０ｇ／ｍ2、紙厚が３００〜１，０００μｍの範囲にあるものである。
米坪は、ＪＩＳ Ｐ ８１２４に基づいて測定する。米坪が３５ｇ／ｍ2未満であると薄く汚れを拭き取った際にたよりない感じとなり、７０ｇ／ｍ2を超えると硬く拭き取り面に添いにくく使いにくい紙となる。紙厚は、３００〜１，０００μｍ、好適には５００〜９００μｍとする。紙厚が３００μｍ未満であると薄く汚れが裏に抜けやすくなり、１，０００μｍを超えると厚く拭き取り面に添いにくく使いにくい紙となる。
そして、本発明の基材シートは、特徴的に、複数の層構造をなし、その表裏面層が、パルプと熱融着バインダー繊維を含み、レーヨン繊維は含まない化繊混抄紙層であり、
これら表裏面層の間に介在される中間層の少なくも一層の繊維がパルプのみからなる紙層である。なお、本形態の好ましい例は、中間層が一層のものであるが二層以上であってもよい。もちろん、中間層に化繊混抄紙層があってもよい。
この基材シートは、各層を構成するための抄紙原料を、例えば、公知の抄紙工程、具体的には、ワイヤパート、プレスパート、ドライヤパート、クレープ加工パート、サイズプレス、カレンダパート等を経るなどして抄紙して湿潤状態又は乾燥状態のシート態様にし、この状態で適宜積層して各層を一体化すればよい。
抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【０００７】
他方、前記化繊混抄紙層に用いうるパルプとしては、例えば、木材パルプ、非木材パルプ、合成パルプ、古紙パルプなどが挙げられる。より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチドケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
好ましくは、パルプは、バージンパルプである。また、針葉樹晒クラフトパルプ（ＮＢＫＰ）が５０〜１００％含まれているがよく、特には１００％で針葉樹晒クラフトパルプであるのがよい。針葉樹晒クラフトパルプは長く太い繊維であることから、強度が強い紙となるので望ましい。
【０００８】
他方、前記化繊混抄紙層に用いうる熱融着バインダー繊維としては、例えば、ポリプロピレン、ポリエチレン、プロピレンとαオレフィンとからなる結晶性プロピレン共重合体等のポリオレフィン樹脂；ポリアミド樹脂；ポリエチレンテレフタレート、ポリブチレンテレフタレート、ジオールとテレフタル酸／イソフタル酸等を共重合した低融点ポリエステル、ポリエステルエラストマー等のポリエステル樹脂；フッ素樹脂等の熱可塑性樹脂から構成される熱可塑性繊維などから一種又は数種を適宜選択して使用することができる。
【０００９】
前記熱融着バインダー繊維は、単一成分の繊維でもよいが複数の樹脂を適宜組み合わせて構成される複合繊維、例えば並列型、鞘芯型、偏心鞘芯型、三層以上の多層型、中空並列型、中鞘芯型、異形鞘芯型、海島型等で且つ低融点樹脂が繊維表面の少なくとも一部を形成した構造の複合繊維とすることもできる。
【００１０】
熱融着バインダー繊維として特に適するのは、ＰＥＴ（ポリエチレンテレフタレート）／ＰＥ（ポリエチレン）芯鞘構造の熱融着バインダー繊維を含むものである。特にこれを１００％含むのがよい。
熱融着バインダー繊維の繊維長は限定されないが、繊維長は３ｍｍ以上１００ｍｍ以下であることが好ましい。更に好ましくは３ｍｍ以上１０ｍｍ以下である。３ｍｍ以下であると、シート形成時に歩留まりが下がり、熱融着繊維の配合率が変わるおそれがあるという製造上の問題が生じやすい。従って、製造困難でありコストが高くなる。反対に１０ｍｍ以上であっても抄紙機のスクリーンに詰まりやすくなり、化繊が分散不良をおこし、フロック状に固まる可能性が高まり、地合の悪いシート地をなるおそれが高まるので望ましくない。
また、熱融着バインダー繊維の融着温度は１００〜１６０℃であると、抄紙機のドライヤーで熱融着繊維をドライヤーに張り付かない程度に溶融し、化繊混抄紙層の強度が向上し、さらに熱カレンダー処理、ヒートスチールマッチエンボス加工を行うと、濡らした状態での強度が向上される。
用いる繊維の繊維太さは、０．２〜６．０ｄｔｅｘ、好適には１．０〜３．０ｄｔｅｘである。繊維の太さが０．２ｄｔｅｘ未満であると、乾燥時および湿潤時の引張強度が不足する。反対に６．０ｄｔｅｘを超えると剛性が高くなり、柔らかさに劣るようになる。
【００１１】
他方、前記本発明の化繊混抄紙層は、特徴的に、パルプと熱融着バインダー繊維の重量比が、７．５：２．５〜６．０：４．０である。パルプの比率が７．５を超え、熱融着バインダー繊維の比率が２．５未満となると、濡れた状態での表面強度が弱くなる。反対にパルプの比率が６．０未満で、熱融着バインダー繊維の比率が４．０を越えると、剛性が高くなり、柔らかさに劣るようになる。
【００１２】
他方、中間層は、その繊維がパルプ１００％からなる。そのパルプとしては、例えば、木材パルプ、非木材パルプ、合成パルプ、古紙パルプなどが挙げられる。より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチドケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
好ましくは、パルプは、バージンパルプである。また、針葉樹晒クラフトパルプ（ＮＢＫＰ）が５０〜１００％含まれているのがよく、特には１００％で針葉樹晒クラフトパルプであるのがよい。
【００１３】
他方、本発明の基材シートは、好ましくは、熱融着バインダー繊維が溶融する温度範囲で熱カレンダー処理をし、さらにヒートスチールマッチエンボス加工するのがよい。
なお、ヒートスチールマッチエンボス加工は、一方の金属ロールのエンボス付与凸部が、他方のロールのエンボス付与凹部に嵌るように構成されている一対の熱した金属ロール間にシートを通して当該シートにエンボスを付与する方法である。
従って、シート表面の凸エンボスが、シート裏面の凹エンボスになる態様となるとともに熱融着バインダー繊維が融着する。
このように熱カレンダー処理したのちヒートスチールマッチエンボス加工を行う利点として、まず、熱カレンダー処理により熱融着バインダー繊維が溶融して化繊混抄紙層中の各繊維同士の結合が強まるとともに表面が平滑される。すなわち、表面強度と滑らかさが発現する。それとともに、化繊混抄紙層とパルプ層との間では熱カレンダー処理において各層の接着も強固となり層間剥離のおそれが格段に小さくなる。
そして、エンボス加工によって、基材シートは、柔らかさを維持しつつ厚みが発現し、手肉感と薬液保持性が向上するとともに、エンボスによる表面の凹凸により拭き性能も向上する。特に本発明における化繊混抄紙では、熱融着バインダー繊維を含むことで、熱融着バインダー繊維の溶融変形によって、付与されたエンボスの凹凸に弾力があり、拭取り操作をしても極めて潰れ難い。
【００１４】
さらに、熱カレンダー処理の後段にヒートスチールマッチエンボスを行うので、予めカレンダー処理の際に熱融着バインダー繊維が溶融されているので、エンボス加工時に金属ロールにシートが付着する事故がなく、また、ヒートスチールマッチエンボス加工のスピードを１００〜２００ｍ／ｍｉｎまで高速にできるという製造上の利点も得られる。
なお、エンボス一つの具体的形状は、適宜の設計事項である。例えば、多数の正方形又は楕円形が例示できる。なお、エンボスの天部は各層の接着が確実になることから平坦とするのが好ましい。天部の面積は、０．１〜４０ｍｍ2、より好ましくは０．２５〜４．０ｍｍ2、特に好ましくは０．５〜２．０ｍｍ2である。天部の面積が狭すぎる、シート相互の十分な接着強度を得ることができなくなる。他方、天部の面積が広すぎると、エンボスによる吸収空間の容積が小さくなるため、十分な吸収能力を得ることができなくなる。
【００１５】
エンボスの深さも適宜の設計事項であるが、概ね０．１ｍｍ以上、好適には０．５ｍｍ以上、さらに望ましくは１．３ｍｍ以上２．５ｍｍ以下とするのがよい。
多数の単位エンボスにより形成されるエンボスパターンもまた適宜の設計事項であり、審美性、機能性を考慮して従来既知のエンボスパターンを適宜採用できる。
以上の本発明の基材シートは、ウェットワイパーにしたときに特に表裏面において化繊混抄紙の優れた液透過性と毛羽立ちの少なさが発現され、中間層において紙層が有する優れた薬液保持性と湿潤時の柔らかさが発現され、これらの利点があいまって、特に、レーヨン繊維を用いなくとも極めて柔らかで液保持性に優れたものとなる。しかも、レーヨン繊維を用いないので原料コストが安くでき、また抄紙機で製造できるので製造コストも安くできる。
【００１６】
他方、このウェット基材シートは、水を自重の２５０重量％含浸させた状態で測定した、ＪＩＳ  Ｌ  １０９６Ｅのハンドルオメーター法によるソフトネスが６０ｇ以下であるのが望ましい。６０ｇ以上であると硬くなり、拭き取りにくいものとなる。
さらに  このウェット基材用シートは、水を２５０重量％含んだ状態での学振型摩擦試験機による表面摩耗試験の結果が７回以上で、好適には７〜１１回であるのが良い。
この表面摩耗試験は、詳細には学振型摩擦堅牢度試験機（例えば、テスター産業株式会社、AB 301 COLOR FASTNESS RUBBING TESTER）を用い、その固定面側に３０ｍｍ幅の人工皮革を固定し、水を自重の２５０重量％含浸させた測定試料（幅２５ｍｍ長さ８０ｍｍ）を移動摩擦子側に取り付け、２００ｇ荷重下で前記測定試料を往復移動させて人工皮革上を摺動させる。往復移動は１２０ｍｍのストロークを３０回／分の速度で行い、１往復を１回とカウントする。そして、表面に毛玉が発生したことが目視にて確認できたときの回数を計測し、結果とする。
なお、水分を自重の２５０重量％含浸させることとしたのは、一般的な対人用ウェットペーパーの水分率がこの程度であることにより、荷重２００ｇとしたのは汚れを拭き取る操作をしたときに皮膚に加わる荷重が概ねこの程度であることによる。また、移動摩擦子側に測定試料、固定面側に人工皮革を固定したのは、通常拭き取り操作はワイパーで皮膚上を摺るように拭き取ることからである。さらに、７回を境として良否の判定を行うようにしたのは、皮膚の汚れを拭き取る際に、７回程度往復移動させて拭き取ることが多いことによる。
【００１７】
他方、以上詳述の本発明の基材シートをウェットワイパーとするにあたっては、適宜に既知の薬液を含浸させればよい。この薬液は本発明では限定されるものではない。既知の薬液が利用できる。例えば、メタノール、エタノール、グリセリン等のアルコール、水、メントール等の冷涼剤、香料などを適宜の配合割合で含む既知の薬液を用いることができる。
この本発明のウェットワイパーは、特に表裏面において化繊混抄紙の優れた液透過性と毛羽立ちの少なさが発現され、中間層において紙層が有する優れた薬液保持性と湿潤時の柔らかさが発現され、これらの利点があいまって、特に、レーヨン繊維を用いなくとも極めて柔らかで液保持性に優れたものとなる。しかも、レーヨン繊維を用いないので原料コストが安くでき、また抄紙機で製造できるので製造コストも安くできる。
【実施例】
【００１８】
次いで、本発明の実施例、比較例及び従来例について湿潤状態でのソフトネス、耐摩耗を試験し評価したので各例の各物性とともに結果を表１に示す。なお、熱融着バインダー芯鞘繊維は、ＰＥＴ／ＰＥ芯鞘繊、太さ２．２ｄｔｅｘ、繊維長５ｍｍ、融点１１０℃のもの（帝人ファイバー（株）芯鞘複合型ＴＪ０４ＣＮ）を使用した。倦縮繊維は、太さ２．２ｄｔｅｘ、繊維長５ｍｍのものを使用した、アクリル繊維は、太さ０．６ｄｔｅｘ、繊維長１０ｍｍのものを使用した。
表中２５０％含浸時とは、試料に水を試料の自重の２５０重量％含浸させた状態で測定したことを意味する。
【００１９】
また、実施例及び比較例については、すべて積層したシートを熱カレンダー処理した後、ヒートスチールマッチエンボス加工を行った。
乾燥引張り強度及び湿潤引張強度についてはＪＩＳ  Ｐ  ８１１３に基づいて測定し、米坪についてはＪＩＳ Ｐ ８１２４に基づいて測定し、紙厚についてはマイクロゲージ法により測定した。また、密度については米坪及び紙厚から算出した。
乾燥時及び時のソフトネスについてはＪＩＳ  Ｌ  １０９６Ｅのハンドルオメーター法に準じて測定した。乾燥時のソフトネスについては、ＪＩＳ規定の隙間５ｍｍを２０ｍｍに変更して測定し、２５０％含浸時のソフトネスは、ＪＩＳ規定の隙間５ｍｍで測定した。
表面摩耗試験における人工皮革は、出光テクノファイン株式会社製「サプラーレ」（型番：PBZ13001、色：ブラック）を用いた。
【００２０】
【表１】
0005313488.tif 000002
【００２１】
表１の結果のとおり、本発明の実施例は、比較例よりも水含浸時における対摩耗性及びソフトネスにおいて良好な結果となった。また、湿潤及び乾燥時の引張強度も使用するに十分である。このことから、本願発明のウェットワイパー用基材シートは、高価なレーヨン繊維を使用せずに、すなわち安価であり、しかも十分な親水性及び柔らかさを有し、拭取り操作にともなう表面の毛羽立ち、毛玉の発生がないウェットワイパー用基材シートであると認められる。
【産業上の利用可能性】
【００２２】
本発明は、ウェットワイパー用の基材シートに利用できる。